(57)【要約】      （修正有）【課題】生産工程における熱や紫外線照射による接着強度の劣化を防止しつつ、良好な生産性をもった熱接着剤層を積層した熱封緘蓋材を提供する。【解決手段】ガスバリア層５を有する基材層２と、アンカーコート剤層３および熱接着剤層４とを順次積層した熱封緘蓋であって、熱接着剤層がスチレン／マレイン樹脂を含有する。【選択図】図１
2015037966.tif 000002
【特許請求の範囲】
【請求項１】
ガスバリア層を有する基材層と、アンカーコート剤層と、熱接着剤を塗布してなる熱接着剤層とを順次積層した熱封緘蓋であって、熱接着剤がスチレン／マレイン樹脂（Ａ）を含有することを特徴とする熱封緘蓋材。
【請求項２】
熱接着剤が、更にアクリル／ポリエステルグラフトポリマー分散体（Ｂ１）を含有することを特徴とする請求項１記載の熱封緘蓋材。
【請求項３】
熱接着剤が、更にアクリル／ポリエステル／ポリオレフィングラフトポリマー分散体（Ｂ２）を含有することを特徴とする請求項１または２記載の熱封緘蓋材。
【請求項４】
熱接着剤が、更にポリエステル樹脂（Ｃ）を含有することを特徴とする請求項１〜３いずれか記載の熱封緘蓋材。
【請求項５】
熱接着剤が、更にアクリル／ポリエステルグラフトポリマー分散体およびアクリル／ポリエステル／ポリオレフィングラフトポリマー分散体以外のアクリル樹脂（Ｄ）を含有することを特徴とする請求項１〜４いずれか記載の熱封緘蓋材。
【請求項６】
ガスバリア層を有する基材層と、アンカーコート剤層と、熱接着剤層とを順次積層した熱封緘蓋であって、下記（１）、（２）を特徴とする熱封緘蓋。
（１）熱接着剤が、スチレン／マレイン樹脂（Ａ）、アクリル／ポリエステル／ポリオレフィングラフトポリマー分散体（Ｂ２）、ポリエステル樹脂（Ｃ）およびアクリル樹脂（Ｄ）を含有する。
（２）熱接着剤固形分１００重量部中、スチレン／マレイン酸樹脂（Ａ）が２０〜４５重量部、アクリル／ポリエステル／ポリオレフィングラフトポリマー分散体（Ｂ２）が１５〜３０重量部、ポリエステル樹脂（Ｃ）が１５〜３０重量部、アクリル樹脂（Ｄ）が１５〜３０重量部である。
【請求項７】
熱接着剤が、更にアルキッド樹脂（Ｅ）を含有することを特徴とする請求項１〜６いずれか記載の熱封緘蓋材。
【請求項８】
ガスバリア層が、金属蒸着層であることを特徴とする請求項１〜７いずれか記載の熱封緘蓋材。
【請求項９】
包装体が、請求項１〜８いずれか記載の熱封緘蓋材と、合成樹脂容器とからなり、合成樹脂容器の開口部が、熱封緘蓋材で熱熱封緘されてなることを特徴とする包装体。
【発明の詳細な説明】
【技術分野】
【０００１】
本発明は、ガスバリア層を有する基材層と、アンカーコート剤層と、および熱接着剤層とを順次積層することを特徴とする熱封緘蓋材に関する。特に、プリン、ヨーグルト、ゼリー、シロップなどに使用されている熱封緘蓋材であって、合成樹脂製容器に熱封緘した４連ポットパック、３連ポットパック、ポーションパックなどの物品に好ましく用いられる。
【背景技術】
【０００２】
例えば、ヨーグルト用４連ポットパックの包装材には、金属蒸着層を有したポリエステルフィルムに、アンカーコート剤層、熱接着剤層を順次積層した熱封緘蓋材および、合成樹脂製容器にはポリスチレン樹脂容器が一般的には使用されており、内容物の保存性（長期保存性）や遠距離流通等のため熱封緘蓋材と合成樹脂製容器を完全密封することが要望され、リングシールが多用されている。
【０００３】
ここでの、熱封緘蓋材と合成樹脂製容器を密封するための手段であるリングシールとは、リング状突起を有する熱板でシールを行い合成樹脂製容器のフランジ部に蓋と共にリング状溝を形成する形態であり、一般的にこれらの熱封緘蓋材の熱接着剤層には脱塩化ビニル樹脂でカルボキシル化ポリプロピレン系熱可塑性変性樹脂やアクリル樹脂からなる熱接着剤が使用されている。
【０００４】
しかしながら、上記包装体の加工時において、熱封緘蓋材を内容物が充填された合成樹脂製容器に密封する工程があるが、蓋材や合成樹脂製容器、内容物を機械に補充する時に、小時間生産ラインが停止される場合がある。その際、加熱されたリング状突起を有する熱板の下や、周辺にある熱封緘される前の蓋材、あるいは熱封緘された包装体が加熱されて、その後、再開された生産ラインにおいてリングシールができないか、出来たとしても密封性の点で十分なものが得られなかった。すなわち、脱塩化ビニル樹脂でカルボキシル化ポリプロピレン系熱可塑性変性樹脂やアクリル樹脂による合成樹脂製容器への化学的相互作用、熱間での凝集力が乏しいことから、接着強度が劣化するか、部分剥離が生じていた。
【０００５】
ほかには、上記熱接着剤層がアクリル／ポリエステル／ポリオレフィングラフトポリマー分散体からなる熱封緘蓋材があり、これらの熱封緘蓋材を使用した包装体は常温では良好な接着強度を得ている。
【０００６】
しかしながら、熱接着剤層がアクリル／ポリエステル／ポリオレフィングラフトポリマー分散体を有することを特徴とする熱封緘蓋材において、熱接着剤層の塗膜を形成させるための排気時間（５〜１０分）後に、空気循環炉中で１８０℃で１５秒間の焼き付け工程が必要であり、生産性が悪いという欠点があった。また、前記グラフトポリマーは溶液中の分散体として提供されており、前記の焼き付け工程を行わず塗膜形成が不十分である場合、熱接着剤層を強くこすると熱接着剤層がはがれてしまう。すなわち、耐摩擦性が不十分であるという問題があり、食品に触れる蓋材に使用するには致命的な欠点があった。
【０００７】
また、内容物が食品の場合、例えばヨーグルトやプリンなどの場合は、熱接着剤層を有する熱封緘蓋材が紫外線照射によって殺菌される工程がある。しかし、従来の熱接着剤層に使用される上記の熱接着剤においては、紫外線照射後、リングシールができないか、出来たとしても密封性の点で十分なものが得られなかった。すなわち、上記グラフトポリマーや脱塩化ビニル樹脂でカルボキシル化ポリプロピレン系熱可塑性変性樹脂、アクリル樹脂が紫外線によって、構造が破壊され、接着強度が劣化するか、部分剥離が生じていた。
【先行技術文献】
【特許文献】
【０００８】
【特許文献１】特開２０００−００７０３２号公報
【特許文献２】特開２００４−１１５０８９号公報
【特許文献３】特表２００９−５２８４０８号公報
【発明の概要】
【発明が解決しようとする課題】
【０００９】
本発明は、上記問題点を解決するべくなされたものであり、その目的は、生産工程における熱や紫外線照射による接着強度の劣化を防止しつつ、良好な生産性をもった熱接着剤層を積層した熱封緘蓋材を提供することにある。
【００１０】
さらに、本発明の他の目的は、熱接着剤層を積層させる際に、特別な焼き付け工程を必要とせず、耐摩擦性の良好な熱接着剤層を有した熱封緘蓋材を提供することにある。
【課題を解決するための手段】
【００１１】
すなわち、本発明は、ガスバリア層を有する基材層と、アンカーコート剤層と、熱接着剤を塗布してなる熱接着剤層とを順次積層した熱封緘蓋であって、熱接着剤がスチレン／マレイン樹脂（Ａ）を含有することを特徴とする熱封緘蓋材に関する。
【００１２】
また、本発明は、熱接着剤が、更にアクリル／ポリエステルグラフトポリマー分散体（Ｂ１）を含有することを特徴とする上記熱封緘蓋材に関する。
【００１３】
また、本発明は、熱接着剤が、更にアクリル／ポリエステル／ポリオレフィングラフトポリマー分散体（Ｂ２）を含有することを特徴とする上記熱封緘蓋材に関する。
【００１４】
また、本発明は、熱接着剤が、更にポリエステル樹脂（Ｃ）を含有することを特徴とする上記熱封緘蓋材に関する。
【００１５】
また、本発明は、熱接着剤が、更にアクリル／ポリエステルグラフトポリマー分散体およびアクリル／ポリエステル／ポリオレフィングラフトポリマー分散体以外のアクリル樹脂（Ｄ）を含有することを特徴とする上記熱封緘蓋材に関する。
【００１６】
また、本発明は、ガスバリア層を有する基材層と、アンカーコート剤層と、熱接着剤層とを順次積層した熱封緘蓋であって、下記（１）、（２）を特徴とする熱封緘蓋に関する。
（１）熱接着剤が、スチレン／マレイン樹脂（Ａ）、アクリル／ポリエステル／ポリオレフィングラフトポリマー分散体（Ｂ２）、ポリエステル樹脂（Ｃ）およびアクリル樹脂（Ｄ）を含有する。
（２）熱接着剤固形分１００重量部中、スチレン／マレイン酸樹脂（Ａ）が２０〜４５重量部、アクリル／ポリエステル／ポリオレフィングラフトポリマー分散体（Ｂ２）が１５〜３０重量部、ポリエステル樹脂（Ｃ）が１５〜３０重量部、アクリル樹脂（Ｄ）が１５〜３０重量部である。
【００１７】
また、熱接着剤が、更にアルキッド樹脂（Ｅ）を含有することを特徴とする上記熱封緘蓋材に関する。
【００１８】
また、本発明は、ガスバリア層が、金属蒸着層であることを特徴とする上記熱封緘蓋材に関する。
【００１９】
また、本発明は、上記熱封緘蓋材と、合成樹脂容器とからなり、合成樹脂容器の開口部が、熱封緘蓋材で熱熱封緘されてなることを特徴とする包装体に関する。
【発明の効果】
【００２０】
熱接着剤層がスチレン／マレイン樹脂（Ａ）を含有することを特徴とする熱封緘蓋材を用いることにより、熱間や紫外線照射後における接着強度を向上することができる。
【００２１】
さらに、本発明の熱接着剤層は、塗膜形成させるため焼き付け工程が必要なく、生産性を向上させることができる。
【００２２】
このようなことから、本発明によれば、生産工程における熱間や紫外線照射による接着強度を防止しつつ、良好な生産性をもった熱接着剤層を積層した衛生性の高い熱封緘蓋材を提供することができる。
【図面の簡単な説明】
【００２３】
【図１】熱封緘蓋材１は、基材層２の一方の面にアンカーコート剤層３、熱接着剤層４、もう一方の面にガスバリア層５を設けたものである。
【図２】熱封緘蓋材２は、前述基材層２のもう一方の面にガスバリア層５を設けた側に対し、接着層６を介して紙層７または保護フィルム層８を積層してもよい。
【発明を実施するための形態】
【００２４】
以下、この発明の実施形態を添付図面に基づいて説明する。図１に示すように、熱封緘蓋材１は、基材層２の一方の面にアンカーコート剤層３、熱接着剤層４、もう一方の面にガスバリア層５を設けたものである。
【００２５】
前記基材層２としては、ポリエステル、ポリプロピレン、ポリエチレン、ナイロン等の合成樹脂フィルムの単体又は複合体が用いられ、コストや成形性、柔軟性、フィルムの強度の点から、その厚みは６〜５０μｍ程度、好ましくは９〜４０μｍが好ましい。
【００２６】
前記ガスバリア層５には、金属または金属蒸着層、から選ばれる少なくとも１種類以上を用いることができる。金属蒸着層には、Ａｌ、Ａｇ、Ｔｉ、Ｓｎ、Ａｌ2Ｏ3（アルミナ）、ＳｉＯ2（シリカ）、ＳｎＯ、ＴｉＯ2 等を用いることができる。コストや耐透湿性、耐酸素透過性の点から好ましい厚みは３００〜１２００オングストローム程度である。
【００２７】
前記基材層２に、あらかじめガスバリア層５を蒸着させた市販の樹脂フィルムを使用することができる。例えばアルミニウム蒸着１２μｍポリエステルフィルム（尾池工業株式会社製、アルミニウム蒸着層は６００オングストローム）、シリカ蒸着１２μｍポリエステルフィルム（尾池工業株式会社製、シリカ蒸着層は７００オングストローム）、アルミナ蒸着１２μｍポリエステルフィルム（東洋メタライジング株式会社製、アルミナ蒸着層は１０００オングストローム）あるいはシリカ蒸着１２μｍポリエステルフィルム（三菱化学興人パックス株式会社製ハイバリア＜テックバリア＞）等を使用することができる。
【００２８】
また必要に応じて、図２に示すように、熱封緘蓋材２は、基材層２の外面のガスバリア層５側に接着層６を介して紙層７または保護フィルム層８を積層してもよい。
【００２９】
前記紙層７には、純白ロール紙、クラフト紙、上質紙、模造紙、洋紙、和紙、各種コート紙等が使用できるが、中でも片面コート紙の使用が最も好ましい。紙層７の外面（蓋材の最外面）には、各種印刷や１μｍ程度のオーバーコート層等が施してあってもよい。もちろん紙層 の両面に印刷等が施してあっても差し支えない。片面コート紙には例えば「リュウオーコートＡ 」（ 名古屋パルプ株式会社製）が使用できる。ヒートシール時の熱伝導やカール防止の点から紙の厚みは３０〜１５０μｍが適当で、好ましくは５０〜１３０μｍ程度である。また、紙層７の厚みが蓋材２全体の厚みの２分の１以上であるのが好ましく、２分の１以上とすることによって、蓋材２のカールを防止し、蓋材２に適度な剛性を与え、枚葉供給時の事故を低減し、さらに開封時にはデッドホールド性（ 開封後の保形性） を付与できるなどの利点を有する。
【００３０】
保護フィルム層８としては、ポリエステル、ポリプロピレン、ポリエチレン、ナイロン等の合成樹脂フィルムの単体又は複合体が用いられ、コストや成形性、柔軟性、フィルムの強度の点から、その厚みは６〜５０μｍ程度、好ましくは９〜４０μｍである。
【００３１】
また、任意の層に印刷を施すことができる。この場合、紙層７にはエコカラーＦシリーズ（いずれも東洋インキ株式会社製）等が使用でき、保護フィルム層８にはファインスターシリーズ（いずれも東洋インキ株式会社製）等が使用でき印刷層の厚みには特に規定はないが、０．１μｍ〜５μｍ程度である。
【００３２】
前記、接着層６は特に限定されるものではないが、ドライラミネート用接着剤を使用したドライラミネート法によって積層するのが好ましい。ドライラミネート用接着剤としては、公知のものが採用でき、例えばポリエステルウレタン系、ポリエステル系等のドライラミネート接着剤を用いるのが好ましく、十分な接着強度の保持や経済性の点から、その塗布量は０．５〜１０ｇ／ｍ2程度である。
【００３３】
前記、アンカーコート剤層３には、特に限定されるものではないが、イソシアネート系硬化剤を添加したウレタン樹脂またはウレタン樹脂及び塩化ビニル／酢酸ビニル共重合体樹脂のいずれかから選択される樹脂を積層するのが好ましい。乾燥後樹脂固形分で０．５ｇ／ｍ2〜３．０ｇ／ｍ2程度、基材層２に塗布すればよい。
【００３４】
ウレタン樹脂の合成法は、高分子ポリオールとジイソシアネートを必要に応じイソシアネート基に不活性な溶媒を用い、また、更に必要であればウレタン化触媒を用いて１０〜１５０℃の温度で反応させ、末端にイソシアネート基を有するプレポリマーを製造し、次いで、このプレポリマーに鎖延長剤、末端停止剤を反応させてウレタン樹脂を得るプレポリマー法、あるいは、高分子ポリオールとジイソシアネートと鎖延長剤を一段で反応させてウレタン樹脂を得るワンショット法など公知の方法により製造することが出来る。
【００３５】
高分子ポリオールとしては、ポリエステルポリオール、ポリエーテルポリオール、アクリルポリオールなどがある。本発明においては、ポリエステルポリオール、ポリエーテルポリオールの一種以上を使用することが望ましい。
【００３６】
ポリエステルポリオールは、末端および／または側鎖にヒドロキシル基を含有するポリエステルポリオールのことで、グリコールやポリオールらのヒドロキシル基含有化合物と多価カルボン酸、あるいはこれらの無水物とを脱水縮合または重合させて得られる。本発明において、より具体的にはヒドロキシル基を２個含有する化合物と２価のカルボン酸からなるポリエステルジオールが好ましい。
【００３７】
ポリエステルポリオールの合成に用いる、ヒドロキシル基含有化合物としては、エチレングリコール、１，２−プロパンジオール、１，３−プロパンジオール、１，３−ブタンジオール、ペンタンジオール、２−メチル−１，３−プロパンジオール、ネオペンチルグリコール、３−メチル−１，５−ペンタンジオール、ヘキサンジオール、オクタンジオール、１，９−ノナンンジオール、２−メチル−１，８−オクタンジオール、１，４−ブチンジオール、２，２，４−トリメチル−１，３−ペンタンジオール、１，４−シクロヘキサンジメタノール、２−ブチル−２−エチル−１，３−プロパンジオール、３−メチル１,５ペンタンジオール、ジエチレングリコール、トリエチレングリコール、ポリプロピレングリコール、ジプロピレングリコール、が挙げられる。またグリセリン、トリメチロールプロパン、トリメチロールエタン、１，２，６−ヘキサントリオール、１，２，４−ブタントリオール、ソルビトール、ペンタエスリトールなどのヒドロキシル基を３個以上有する低分子ポリオールも挙げられる。この中で、耐ブロッキング性、皮膜強度などから３−メチル１,５ペンタンジオールが好ましい。
【００３８】
また、高分子量のヒドロキシル基含有化合物として、飽和または不飽和の低分子ジオール類（２）や、酸化エチレン、酸化プロピレン、テトラヒドロフランなどの重合体または共重合体のポリエーテルジオール類（３）等もポリエステルジオールの原料として併用することができる。
【００３９】
更に、ポリエステルポリオールには、アルキル側鎖を有するヒドロキシル基含有化合物をモノマーとして用いることが好ましい。当該ポリエステルポリオールを用いることで、ウレタン樹脂の結晶性が大きく下がり、且つアルキル側鎖が炭化水素で疎水的であることから、ポリオレフィンフィルムへの密着性が向上する。さらに、ヒドロキシル基含有化合物がアルキル側鎖を有さない場合に比べ、耐加水分解性が向上する。
【００４０】
ポリエステルジオールの合成に用いる多価カルボン酸モノマーとしては、アジピン酸、フタル酸、イソフタル酸、テレフタル酸、マレイン酸、フマル酸、こはく酸、しゅう酸、マロン酸、グルタル酸、ピメリン酸、スペリン酸、アゼライン酸、セバシン酸、トリメリット酸、ピロメリット酸などの多価カルボン酸あるいはこれらの無水物（４）が挙げられる。この中で、ノントルエン系溶剤への溶解性などからアジピン酸を用いることが好ましく、多価カルボン酸モノマー全量中、５０重量％以上使用することがさらに好ましい。
【００４１】
ウレタン樹脂に用いるポリエステルジオールの数平均分子量は、得られるウレタン樹脂の溶解性、乾燥性、耐ブロッキング性等を考慮して適宜決定され、通常は７００〜１０００００、溶解性や乾燥性、耐ブロッキング性の点から好ましくは１０００〜６０００の範囲内とするのがよい。
【００４２】
ポリエステルジオールの酸価は１．０ｍｇＫＯＨ／ｇ以下であることが好ましく、インキの経時安定性の点から０．５ｍｇＫＯＨ／ｇ以下であることがより好ましい。
【００４３】
ポリエステルジオールは、他の高分子ポリオールよりも耐ブロッキング性に優れ、さらにホットメルト接着剤中の可塑剤によるフィルム接着性低下を防止できるので、ポリエステルポリオール合計で高分子ポリオール全量中、５０重量％以上用いることが好ましい。
【００４４】
高分子ポリオールとしてポリエーテルポリオールを使用することも好ましい。例えば、ポリエチレングリコール、ポリプロピレングリコール、ポリトリメチレングリコール、ポリテトラメチレングリコールなどが挙げられる。これらは、アルコールへの溶解性が優れるため、ポリエステル系ポリウレタンに別の溶剤溶解性を付与することができるため、多くの用途の場合、併用することが好ましい。これらの特性を発現させ、かつ耐水性などを低下させないために、ポリエーテルポリオール分子量は７００〜３０００、高分子ポリオール全量中、５０重量％以下とすることが好ましい。この中で、ノントルエン系溶剤への溶解性などからポリプロピレングリコールが好ましい。
【００４５】
ウレタン樹脂の合成に使用されるジイソシアネートとしては、ウレタン樹脂の製造に一般的に用いられる各種公知の芳香族ジイソシアネート、脂肪族ジイソシアネート、脂環族ジイソシアネートなどが挙げられる。例えば、１，５−ナフチレンジイソシアネート、４，４'−ジフェニルメタンジイソシアネート（ＭＤＩ）、４，４'−ジフェニルジメチルメタンジイソシアネート、４，４'−ジベンジルイソシアネート、ジアルキルジフェニルメタンジイソシアネート、テトラアルキルジフェニルメタンジイソシアネート、１，３−フェニレンジイソシアネート、１，４−フェニレンジイソシアネート、トリレンジイソシアネート、ブタン−１，４−ジイソシアネート、ヘキサメチレンジイソシアネート、イソプロピレンジイソシアネート、メチレンジイソシアネート、２，２，４−トリメチルヘキサメチレンジイソシアネート、リジンジイソシアネート、シクロヘキサン−１，４−ジイソシアネート、キシリレンジイソシアネート、イソホロンジイソシアネート、ジメリールジイソシアネート、ジシクロヘキシルメタン−４，４'−ジイソシアネート、１，３−ビス（イソシアネートメチル）シクロヘキサン、メチルシクロヘキサンジイソシアネート、ノルボルナンジイソシアネート、ｍ−テトラメチルキシリレンジイソシアネート、４，４−ジフェニルメタンジイソシアネート、トリレンジイソシアネート、ビス−クロロメチル−ジフェニルメタン−ジイソシアネート、２，６−ジイソシアネート−ベンジルクロライドやダイマー酸のカルボキシル基をイソシアネート基に転化したダイマージイソシアネート等が挙げられる。これらのジイソシアネート化合物は単独で、または２種以上を混合して用いることができる。この中で、ノントルエン系溶剤への溶解性、皮膜強度などからイソホロンジイソシアネートが好ましい。
【００４６】
ウレタン樹脂の合成には鎖伸長剤を使用してもよく、例えば２−ブチル−２−エチル−１，３−プロパンジオールの他、前記飽和または不飽和の低分子ポリオール類（１）、エチレンジアミン、プロピレンジアミン、ヘキサメチレンジアミン、ジエチレントリアミン、トリエチレンテトラミン、イソホロンジアミン、ジシクロヘキシルメタン−４，４'−ジアミンなどの他、２−ヒドロキシエチルエチレンジアミン、２−ヒドロキシエチルプロピルジアミン、２−ヒドロキシエチルプロピレンジアミン、ジ−２−ヒドロキシエチルエチレンジアミン、ジ−２−ヒドロキシエチレンジアミン、ジ−２−ヒドロキシエチルプロピレンジアミン、２−ヒドロキシピロピルエチレンジアミン、ジ−２−ヒドロキシピロピルエチレンジアミン、ジ−２−ヒドロキシプロピルエチレンジアミンなど分子内に水酸基を有するアミン類も用いることが出来る。これらの鎖伸長剤は単独で、または２種以上を混合して用いることができる。
【００４７】
また、反応停止を目的とした末端停止剤として、一価の活性水素化合物を用いることもできる。かかる化合物としては例えば、１級、２級のアミノ基を有する化合物、ジ−ｎ−ブチルアミン等のジアルキルアミン類や水酸基を有するアミノアルコール類、エタノール、イソプロピルアルコール等のアルコール類があげられる。更に、特にウレタン樹脂中にカルボキシル基を導入したいときには、グリシン、Ｌ−アラニン等のアミノ酸を反応停止剤として用いることができる。この中で、１級、２級のアミノ基を有するアミノアルコール類は、末端停止剤として用いる場合、高温での反応を避けて、アミノ基のみ反応するよう制御する必要がある。これらの末端停止剤は単独で、または２種以上を混合して用いることができる。ここで、鎖延長剤にアミノ基を用いる場合、イソシアネート基と反応してウレア結合を形成するため、得られる樹脂はポリウレタン／ウレア樹脂になるが、本発明においては、これらの樹脂もウレタン樹脂とする。
【００４８】
さらに本発明においては、水溶性のウレタン樹脂を用いることもできる。水溶性のウレタン樹脂を合成する場合には、前記高分子ポリオール、ジイソシアネート等に加えて、活性水素基を有するアニオン性基含有化合物や、カチオン性基含有化合物及びノニオン性基有化合物等を用いる。本発明においては、水溶性ウレタン樹脂の溶解性、塗膜物性等の観点から、アニオン性基含有化合物を用い、必要に応じてノニオン性基含有化合物を併用することが好ましい。
【００４９】
活性水素基を有するアニオン性基含有化合物としては、カルボキシル基を有する化合物が一般に知られており、2,2-ジメチロールプロピオン酸、2,2-ジメチロールブタン酸、2-ジメチロール酪酸、2,2-ジメチロール吉草酸等のジメチロールアルカン酸、グルタミン、アスパラギン、リジン、ジアミノプロピオン酸、オルニチン、ジアミノ安息香酸、ジアミノベンゼンスルホン酸等のジアミン型アミノ酸類、グリシン、アラニン、グルタミン酸、タウリン、アスパラギン酸、アミノ酪酸、バリン、アミノカプロン酸、アミノ安息香酸、アミノイソフタル酸、スルファミン酸などのモノアミン型アミノ酸類が挙げられる。
【００５０】
ウレタン樹脂に組み込まれたアニオン性基は、中和により塩を形成し水に溶解する。その際に使用される中和剤としては、アンモニア、モノエチルアミン、ジエチルアミン、トリメチルアミン、トリエチルアミン、トリイソプロピルアミン、トリブチルアミン、トリエタノールアミン、メチルジエタノールアミン、モノエタノールアミン等が挙げられるが、乾燥後塗膜中に残存し難く、塗膜物性を損なわないため、アンモニアが好ましい。
【００５１】
活性水素基を有するカチオン性基含有化合物としては、アミノ基、アンモニウム塩基、スルホニウム塩基等を有する化合物が挙げられる。
【００５２】
ノニオン性基有化合物としては、エチレングリコールやポリエチレングリコール等のエチレンオキシド繰り返し単位含有合物を用いることが好ましい。ノニオン性基は水への溶解性に乏しいため、ノニオン性基のみでウレタン樹脂を水に溶解させるのは難しいが、樹脂の安定性、塗膜適性等を調整するために、前記のアニオン／カチオン性基含有化合物と併用することが出来る。
【００５３】
ウレタン樹脂の中間体であるプレポリマーを製造するに当たり、高分子ポリオールとジイソシアネートとの量は、ジイソシアネートのイソシアネート基のｍｏｌ数と、高分子ポリオールを含むジオール、ポリオールの水酸基の合計ｍｏｌ数の比であるＮＣＯ／ＯＨ比を１．１〜３の範囲となるようにすることが好ましい。この比が１．１より小さいときは十分な耐アルカリ性が得られない傾向があり、また、３より大きい場合には得られるプレポリマーの溶解性が低下する傾向が認められる。
【００５４】
さらに、このウレタン化反応には触媒を用いることもできる。使用できる触媒としては、例えば、トリエチルアミン、ジメチルアニリンなどの３級アミン系の触媒；スズ、亜鉛などの金属系の触媒などが挙げられる。これらの触媒は高分子ポリオールを含む水酸基含有化合物に対して０．００１〜１モル％の範囲で使用される。
【００５５】
上記で得られた末端にイソシアネート基を有するプレポリマーと鎖延長剤であるジオール、ジアミン、トリオールなどとを１０〜８０℃で反応させ、末端に活性水素基を含有するウレタン樹脂が得られる。
【００５６】
末端停止剤を用いるときには、末端停止剤と鎖延長剤とを一緒に使用して鎖延長反応を行ってもよく、また鎖延長剤によりある程度鎖延長反応を行った後に末端停止剤を単独に添加して末端停止反応を行ってもよい。一方、末端停止剤を用いなくても分子量のコントロールは可能であるが、この場合には鎖延長剤を含む溶液中にプレポリマーを添加する方法が反応制御という点で好ましい。
【００５７】
末端停止剤は分子量をコントロールするために用いられる。使用量が多くなると得られるウレタン樹脂の分子量は低くなる。これは鎖延長剤と末端停止剤のプレポリマーに対する反応性により変化するが、一般的に、末端停止剤のアミノ基や水酸基のｍｏｌ数に対する鎖延長剤のアミノ基や水酸基のｍｏｌ数の比はドライラミネート適性や接着力の点から０．５〜５の範囲が好ましい。
【００５８】
また、プレポリマー中のイソシアネート基の当量に対する鎖延長剤および末端停止剤のアミノ基と水酸基の合計のｍｏｌ数の比は１．１〜３、好ましくは１．５〜２．０の範囲となるようにして反応させる。この範囲の割合にすることで臭気が残りくくなる傾向がある。
【００５９】
ウレタン樹脂は、耐ブロッキング性及び溶解性の点から重量平均分子量が２００００から１０００００であることが好ましい。
【００６０】
ウレタン樹脂の、アミン価は０．５から２０ｍｇＫＯＨ／ｇであることが好ましい。アミン価が０．５より低いと、ポリオレフィン系フィルムへの接着性の確保が難しく、２０より大きいと、イソシアネート系硬化剤を添加した際のインキ安定性の確保が難しい。
【００６１】
ウレタン樹脂に使用される溶剤としては、酢酸エチル、酢酸ｎ−プロピル、酢酸イソプロピル、酢酸イソブチル、プロピレングリコールモノエチルエーテルアセテートなどのエステル系溶剤、メタノール、エタノール、ｎ−プロパノール、イソプロパノール、ｎ−ブタノール等のアルコール系溶剤、ベンゼン、トルエン、キシレン等の芳香族系溶剤、アセトン、メチルエチルケトン、メチルイソブチルケトン等のケトン系溶剤、水などの公知の溶剤を、単独または複数使用できる。
【００６２】
アンカーコート剤層３に利用可能な塩化ビニル／酢酸ビニル共重合体樹脂としては、塩化ビニルモノマーと酢酸ビニルモノマーを共重合して得られる。また、水酸基を有する塩化ビニル／酢酸ビニル共重合体は、共重合において更にビニルアルコールを用いたり、酢酸ビニルの一部をケン化することができる。水酸基を有する塩化ビニル／酢酸ビニル共重合体は、塩化ビニル、酢酸ビニルおよびビニルアルコールのモノマー比率により樹脂被膜の性質や樹脂溶解挙動が決定される。即ち、塩化ビニルは樹脂被膜の強靭さや硬さを付与し、酢酸ビニルは接着性や柔軟性を付与し、ビニルアルコールは極性溶剤への良好な溶解性を付与する。本発明においては、様々な溶剤への溶解性を確保する観点から塩化ビニル／酢酸ビニル共重合体樹脂は水酸基を持つことが好ましく、水酸基価は６０〜１７０ｍｇＫＯＨ／ｇが好ましい。
【００６３】
塩化ビニル／酢酸ビニル共重合体樹脂に使用される溶剤としては、酢酸エチル、酢酸ｎ−プロピル、酢酸イソプロピル、酢酸イソブチル、プロピレングリコールモノエチルエーテルアセテートなどのエステル系溶剤、メタノール、エタノール、ｎ−プロパノール、イソプロパノール、ｎ−ブタノール等のアルコール系溶剤、ベンゼン、トルエン、キシレン等の芳香族系溶剤、アセトン、メチルエチルケトン、メチルイソブチルケトン等のケトン系溶剤、水などの公知の溶剤を、単独または複数使用できる。
【００６４】
アンカーコート剤層３に使用できるアンカーコート剤は、前記ウレタン樹脂またはウレタン樹脂及び塩化ビニル／酢酸ビニル共重合体樹脂のいずれかから選択される樹脂を公知の方法で有機溶剤中に溶解することにより製造することができる。
【００６５】
アンカーコート剤に使用される溶剤としては、前記ウレタン樹脂及び前記塩化ビニル／酢酸ビニル共重合体樹脂で述べた溶剤を挙げることができる。
【００６６】
アンカーコート剤における、印刷時に使用する希釈溶剤は、粘度を調整して印刷効果や印刷物濃度などを制御するために、使用材料の溶解性や乾燥性を考慮し、前述のアンカーコート剤に使用される溶剤より適宜選択できる。
【００６７】
前述のアンカーコート剤は、用途や基材に応じて、様々な樹脂を併用することができる。用いられる樹脂の例としては、アクリル樹脂、ニトロセルロース樹脂、塩素化ポリプロピレン樹脂、酢酸ビニル樹脂、ポリアミド樹脂、ポリエステル樹脂、アルキッド樹脂、ポリ塩化ビニル樹脂、ロジン系樹脂、ロジン変性マレイン酸樹脂、テルペン樹脂、フェノール変性テルペン樹脂、ケトン樹脂、環化ゴム、塩化ゴム、ブチラール、石油樹脂、およびこれらの変性樹脂などを挙げることができる。これらの樹脂は、単独で、または２種以上を混合して用いることができ、その含有量は、アンカーコート剤の総重量に対して５〜２５重量％が好ましい。
【００６８】
前述のアンカーコート剤は、グラビア印刷、フレキソ印刷、インクジェット印刷、コーター塗工などの既知の印刷方式で印刷することができる。好ましくはグラビア印刷である。
【００６９】
前述のアンカーコート剤は、用途や基材、必要な物性に応じて、イソシアネート硬化剤を併用して使用することができる。用いられるイソシアネート硬化剤の例としては、ジイソシアネートがヘキサメチレンジイソシアネート（ＨＤＩ）、イソホロンジイソシアネート（ＩＰＤＩ）、キシリレンジイソシアネート（ＸＤＩ）をあげることができる。また、ポリイソシアネートの変性体がアダクト型、２官能プレポリマー型、ビゥレット型をあげられる。これらの硬化剤は単独で、または２種以上を混合して用いることができ、前述のアンカーコート剤１００重量部中、１〜１０重量部が好ましい。１０重量部より大きいと、印刷物における乾燥性の低下により耐ブロッキング性の確保が難しい。また、デザイン印刷層が硬化しすぎて熱接着剤層の熱接着を阻害してしまう。１重量部より小さいと、印刷物における塗膜の硬化が十分に見られないため、良好な接着強度が得られない。
【００７０】
前記、熱接着剤層４には、スチレン／マレイン酸樹脂（Ａ）をグラビア印刷方式またはコーター塗工によって積層するのが好ましい。
【００７１】
前記熱接着剤の塗布量は、接着性や作業性、経済性の点から１．５〜１５ｇ／ｍ2が好ましい。
【００７２】
スチレン／マレイン酸樹脂（Ａ）とは、スチレンと無水マレイン酸を公知の方法で共重合して得られる樹脂である。または、界面活性剤の存在下、乳化重合で得ることもできる。
【００７３】
スチレン／マレイン酸樹脂（Ａ）は合成樹脂製容器への強い化学的相互作用による接着強度の向上のために用いる。また、骨格を構成する結合が強固であることから、熱による凝集力の劣化がしにくい、あるいは極めて劣化しにくく、紫外線照射によって構造が破壊されにくい、あるいは極めて破壊されにくい化合物である。また、一般的な溶剤に溶解するために、均一で平滑な熱接着剤層を容易に形成することができ、良好な耐摩擦性を得ることができる。具体的にはスチレン／マレイン酸樹脂は、接着強度と溶解性の点から重量平均分子量が２０００から５００００であることが好ましい。また、蓋材を合成樹脂容器の開口部に熱封緘する際の接着温度の作業性の点からガラス転移温度が４０℃から２００℃であることが好ましい。酸価は溶解性の点から２０から４５０であることが好ましい。
【００７４】
さらに、上記スチレン／マレイン酸樹脂（Ａ）は他の単量体を一部共重合することもできる。さらに、水酸基含有化合物やアミノ基含有化合物で一部変性しても構わない。
【００７５】
上記、水酸基含有化合物またはアミノ基含有化合物はとしては、分子中に水酸基もしくはアミノ基を含有するものであれば特に限定されるものではない。水酸基含有化合物の例としてはエタノール、１−プロパノール、２−プロパノール、１−ブタノール、２−ブタノール、イソブタノール、ｔｅｒｔ−ブタノール、エチレングリコール、エチレングリコールモノメチルエーテル、エチレングリコールモノエチルエーテル、エチレングリコールモノｎ−プロピルエーテル、エチレングリコールモノイソプロピルエーテル、エチレングリコールモノｎ−ブチルエーテル、エチレングリコールモノイソブチルエーテル、エチレングリコールモノヘキシルエーテル、エチレングリコールモノ２−エチルヘキシルエーテル、エチレングリコールモノアリルエーテル、エチレングリコールモノフェニルエーテル、エチレングリコールモノベンジルエーテル、ジエチレングリコール、ジエチレングリコールモノメチルエーテル、ジエチレングリコールモノエチルエーテル、ジエチレングリコールモノｎ−プロピルエーテル、ジエチレングリコールモノイソプロピルエーテル、ジエチレングリコールモノｎ−ブチルエーテル、ジエチレングリコールモノイソブチルエーテル、ジエチレングリコールモノヘキシルエーテル、ジエチレングリコールモノ２−エチルヘキシルエーテル、ジエチレングリコールモノベンジルエーテル、トリエチレングリコール、トリエチレングリコールモノメチルエーテル、トリエチレングリコールモノエチルエーテル、トリエチレングリコールモノｎ−ブチルエーテル、テトラエチレングリコール、テトラチレングリコールモノメチル、テトラチレングリコールモノエチル、テトラエチレングリコールモノｎ−ブチル、プロピレングリコール、プロピレングリコールモノメチルエーテル、プロピレングリコールモノエチルエーテル、プロピレングリコールモノｎ−プロピルエーテル、プロピレングリコールモノイソプロピルエーテル、プロピレングリコールモノｎ−ブチルエーテル、プロピレングリコールモノフェニルエーテル、ジプロピレングリコール、ジプロピレングリコールモノメチルエーテル、ジプロピレングリコールモノエチルエーテル、ジプロピレングリコールモノｎ−プロピルエーテル、ジプロピレングリコールモノｎ−ブチルエーテル、トリプロピレングリコール、トリプロピレングリコールモノメチルエーテル、トリプロピレングリコールモノエチルエーテル、トリプロピレングリコールモノｎ−ブチルエーテル、１，３−ブタンジオール、１，４−ブタンジオール、３−メチル−１，３−ブタンジオール、２−メチル−２，４−ペンタンジオール、３−メチル１，５−ペンタンジオール、３−メトキシ−３−メチル−１−ブタノール、２−エチル−１，３−ヘキサンジオール、２，４−ジエチル−１，５−ペンタンジオール、グリセリン、ジグリセリン、アセチレンジオール、ジアセトンアルコール等が挙げられる。
【００７６】
アミノ基含有化合物としては、モノエタノールアミン、Ｎ−メチルモノエタノールアミン、Ｎ，Ｎ−ジメチルモノエタノールアミン、Ｎ，Ｎ−ジエチルモノエタノールアミン、２−（２−アミノエトキシ）エタノール、２−（２−アミノエチルアミノ）エタノール、２−アミノ−１−ブタノール、４−アミノ−１−ブタノール、ジエタノールアミン、Ｎ−メチルジエタノールアミン、Ｎ−エチルジエタノールアミン、トリエタノールアミン、Ｎ−（３−アミノプロピル）ジエタノールアミン等が挙げられる。
【００７７】
熱接着剤層４に使用できる熱接着剤は、前記スチレン／マレイン酸樹脂（Ａ）を公知の方法で有機溶剤中に溶解することにより製造することができる。
【００７８】
スチレン／マレイン酸樹脂（Ａ）に使用される溶剤としては、酢酸エチル、酢酸ｎ−プロピル、酢酸イソプロピル、酢酸イソブチル、プロピレングリコールモノエチルエーテルアセテートなどのエステル系溶剤、メタノール、エタノール、ｎ−プロパノール、イソプロパノール、ｎ−ブタノール等のアルコール系溶剤、ベンゼン、トルエン、キシレン等の芳香族系溶剤、アセトン、メチルエチルケトン、メチルイソブチルケトン等のケトン系溶剤、水などの公知の溶剤を、単独または複数使用できる。
【００７９】
熱接着剤層４にはスチレン／マレイン酸樹脂（Ａ）の他、用途や基材、必要な物性に応じて様々な樹脂を併用することができる。
【００８０】
例えば、アクリル／ポリエステルグラフトポリマー分散体（Ｂ１）、アクリル／ポリエステル／ポリオレフィングラフトポリマー分散体（Ｂ２）、ポリエステル樹脂（Ｃ）、アクリル樹脂（Ｄ）を挙げることができる。これらの樹脂は、単独で、または２種以上を混合して用いることができる。
【００８１】
好ましくは熱接着剤１００重量部中に対し、スチレン／マレイン酸樹脂（Ａ）を２０〜４５重量部、アクリル／ポリエステル／ポリオレフィングラフトポリマー分散体（Ｂ２）を１５〜３０重量部、ポリエステル樹脂（Ｃ）を１５〜３０重量部、アクリル樹脂（Ｄ）を１５〜３０重量部有することが好ましい。
【００８２】
前記、アクリル／ポリエステルグラフトポリマー分散体（Ｂ１）またはアクリル／ポリエステル／ポリオレフィングラフトポリマー分散体（Ｂ２）は、特にアクリル樹脂成分の凝集力が強固であり、常温下での接着強度や熱間での接着強度を保持することができる。また、グラフトされたポリエステル樹脂及びポリオレフィン樹脂成分がアンカーコート剤層へ強固に接着することから更なる常温下での接着強度や熱間での接着強度をより向上することができる。アクリル／ポリエステルグラフトポリマー分散体（Ｂ１）またはアクリル／ポリエステル／ポリオレフィングラフトポリマー分散体（Ｂ２）は、公知のものが採用でき具体的には、樹脂の凝集力の確保の点からいずれも重量平均分子量が２００００から２０００００であることが好ましい。前記の熱接着剤１００重量部中、接着性や耐摩擦性の点から１５〜３０重量部が好ましい。
【００８３】
アクリル／ポリエステルグラフトポリマー分散体（Ｂ１）は、一般に、ポリエステルポリマーに対して、アクリルポリマーを生じるモノマーを適当な反応条件下でグラフトさせることにより製造される。このアクリル／ポリエステルグラフトポリマー分散体（Ｂ１）は、ポリエステル鎖及びポリ（メタ）アクリラート鎖を有するグラフトポリマーである。
【００８４】
アクリル／ポリエステル／ポリオレフィングラフトポリマー分散体（Ｂ２）は、一般に、ポリエステルポリマーおよびポリオレフィンポリマーに対して、アクリルポリマーを生じるモノマーを適当な反応条件下でグラフトさせることにより製造される。このアクリル／ポリエステル／ポリオレフィングラフトポリマー分散体（Ｂ２）は、ポリエステル鎖及びポリオレフィン鎖、ポリ（メタ）アクリラート鎖を有するグラフトポリマーである。
【００８５】
上記に述べたアクリル／ポリエステルグラフトポリマー分散体（Ｂ１）およびアクリル／ポリエステル／ポリオレフィングラフトポリマー分散体（Ｂ２）は、通常の合成温度を上回る沸点を有する、重合条件下で不活性の適当な溶剤中で製造される。溶剤として、例えば酢酸エステル、例えば酢酸エチル、酢酸プロピル又は酢酸ブチル、脂肪族溶剤、例えばイソオクタン、環式脂肪族溶剤、例えばシクロヘキサン及びカルボニル溶剤、例えばブタノンが挙げられる。
【００８６】
このアクリル／ポリエステルグラフトポリマー分散体（Ｂ１）またはアクリル／ポリエステル／ポリオレフィングラフトポリマー分散体（Ｂ２）の製造方法は、次に述べるポリエステルポリマー及び／またはポリオレフィンポリマーを溶解させた溶剤中に、アクリルポリマーを形成させるためのモノマーを添加した混合物に、１種又は数種のペルオキシド系ラジカル開始剤の添加下で、−１０℃〜１００℃の温度で、通常で４〜８時間内で重合させることで得られる。例えば過エステル、例えばｔｅｒｔ−ブチルペルオクトエートをラジカル開始剤として使用される。この開始剤濃度は一般に、モノマーに対して０．１質量％〜３質量％使用する。
【００８７】
アクリル／ポリエステルグラフトポリマー分散体（Ｂ１）またはアクリル／ポリエステル／ポリオレフィングラフトポリマー分散体（Ｂ２）を製造する場合に使用するポリエステルポリマーを形成する成分として、モノマー構成単位がイタコン酸を特徴とするポリエステルポリマーが使用される。このポリエステルポリマーは、線状又は分枝状の構造を有し、−５〜１５０ｍｇ ＫＯＨ／ｇ、好ましくは１０〜５０ｍｇＫＯＨ／ｇのＯＨ価、好ましくは５ｍｇＫＯＨ／ｇ以下、より好ましくは２ｍｇＫＯＨ／ｇ以下の酸価、７００〜２５０００ｇ／ｍｏｌ、好ましくは２０００〜１２０００ｇ／ｍｏｌの数平均分子量を特徴とする。
【００８８】
ポリエステルポリマー中のイタコン酸の含有量は、使用されたポリカルボン酸の全体量に対して、０．１Ｍｏｌ％〜２０Ｍｏｌ％、好ましくは１Ｍｏｌ％〜１０Ｍｏｌ％、更に好ましくは２Ｍｏｌ％〜８Ｍｏｌ％の範囲内にある。その他の点で、本発明によるポリエステルポリマーについて使用されるポリカルボン酸の種類はそれ自体任意である。脂肪族及び／又は環式脂肪族及び／ 又は芳香族カルボン酸を含有することができる。ポリカルボン酸とは、好ましくは１つ以上の、より好ましくは２つ以上のカルボキシル基を有する化合物であるとされ、一般的な定義とは異なり、特別な実施態様においてモノカルボン酸ともされる。
【００８９】
短鎖を有する脂肪族ポリカルボン酸の例は、コハク酸、グルタル酸、アジピン酸、アゼライン酸、セバシン酸、ドデカン二酸、テトラデカン二酸、オクタデカン二酸である。環式脂肪族ポリカルボン酸の例は、シクロヘキサンジカルボン酸の異性体である。芳香族ポリカルボン酸の例は、ベンゼンジカルボン酸の異性体及びトリメリト酸である。場合により、遊離ポリカルボン酸の代わりに、そのエステル化可能な誘導体、例えば相応する低級アルキルエステル又は環式無水物を使用することもできる。ポリエステルポリマーについて使用されるポリオールの種類はそれ自体任意である。脂肪族及び／ 又は環式脂肪族及び／ 又は芳香族ポリオールを含有することができる。ポリオールとは、好ましくは１つ以上の、より好ましくは２つ以上のヒドロキシル基を有する化合物であるとされ、一般的な定義とは異なり、特別な実施態様においてモノヒドロキシ化合物であるともされる。
【００９０】
ポリオールの例は、エチレングリコール、プロパンジオール−１，２、プロパンジオール−１，３、ブタンジオール−１，４、ペンタンジオール−１，５、ヘキサンジオール−１，６、ノナンジオール−１，９、ドデカンジオール−１，１２、ネオペンチルグリコール、ブチルエチルプロパンジオール−１，３、メチルプロパンジオール−１，３、メチルペンタンジオール、シクロヘキサンジメタノール、トリメチロールプロパン、ペンタエリスロール及びこれらの混合物である。
【００９１】
芳香族ポリオールとは、芳香族ポリヒドロキシ化合物、例えばヒドロキノン、ビスフェノールＡ 、ビスフェノールＦ、ジヒドロキシナフタリン等とエポキシド、例えば酸化エチレン又は酸化プロピレンとの反応生成物である。ポリオールとして、エーテルジオール、つまり例えばエチレングリコール、プロピレングリコール又はブタンジオール１，４をベースとするオリゴマー又はポリマーを含むこともできる。特に、線状の脂肪族グリコールが好ましい。
【００９２】
ポリオール及びジカルボン酸の他に、ラクトンを使用することもできる。
【００９３】
使用したポリカルボン酸の全体量に対して、０ ．１Ｍｏｌ％〜２０Ｍｏｌ％、好ましくは１Ｍｏｌ％ 〜１０Ｍｏｌ％、更に好ましくは２Ｍｏｌ％〜８Ｍｏｌ％のイタコン酸含有量を有するポリエステルポリマーは、（重）縮合反応について確立された技術で製造される。
【００９４】
アクリル／ポリエステルグラフトポリマー分散体（Ｂ１）またはアクリル／ポリエステル／ポリオレフィングラフトポリマー分散体（Ｂ２）の製造するためのそれぞれの反応前の混合物中で、グラフト反応の前に使用されるポリエステルポリマーの量は１０質量％〜９０質量％ 、好ましくは２５質量％〜７５質量％、特に好ましくは４０質量％〜６０質量％である。
【００９５】
アクリル／ポリエステルグラフトポリマー分散体（Ｂ１）またはアクリル／ポリエステル／ポリオレフィングラフトポリマー分散体（Ｂ２）に使用できるアクリルポリマーを形成させるためのモノマーの例として、メタクリル酸メチル、メタクリル酸エチル、メタクリル酸プロピル、メタクリル酸ブチル及びメタクリル酸イソブチルといった標準メタクリラートが挙げられ、それ以外にも、アクリル酸又はメタクリル酸が挙げられる。また、アクリルポリマー中には、特にスチレン、α−メチルスチレン、塩化ビニル、酢酸ビニル、ステアリン酸ビニル、ビニルメチルケトン、ビニルイソブチルエーテル、酢酸アリル、塩化アリル、アリルイソブチルエーテル、アリルメチルケトン、マレイン酸ジブチル、マレイン酸ジラウリル、イタコン酸ジブチルが含まれていても良い。
【００９６】
アクリル／ポリエステルグラフトポリマー分散体（Ｂ１）またはアクリル／ポリエステル／ポリオレフィングラフトポリマー分散体（Ｂ２）の製造するためのそれぞれの反応前の混合物中で使用されるアクリルポリマーを形成させるモノマーの量は、１０質量％〜９０質量％、好ましくは２５質量％〜７５質量％、更に好ましくは４０質量％〜６０質量％である。
【００９７】
使用すべきポリオレフィンポリマーは自体公知である。これは、第１にエチレン−、プロピレン−、ブチレン− 及び／ 又は５〜２０個のＣ原子を有する他のα−オレフィンから構成された重合体であり、これは既にシール可能な材料として推奨されている。この分子量は、一般に１００００〜３０００００ 、好ましくは５００００〜１５００００である。適用されるべきタイプのオレフィンコポリマーは、例えばドイツ国特許公開明細書のDE-OS1644941,DE-OS1769834,DE-OS1939037,DE-OS1963039及びDE-OS2059981に記載されている。
【００９８】
ポリオレフィンポリマーとして、例えばBuna(R)6170（製造元：LanxessAG）を使用することもできる。
【００９９】
エチレン− プロピレン− コポリマーが特に有利に使用可能であり；同様に公知の第三成分、例えばエチリデン− ノルボルネンの添加下でのターポリマー（Macromolecular Reviews,Vol.101975参照）も可能であるが、しかしながら、これは老化過程で架橋する傾向を考えに入れておかなければならない。この分布は、この場合、十分に統計学的であることができるが、有利にエチレンブロックを有する配列ポリマーを使用することもできる。モノマーのエチレン−プロピレンの割合は、この場合、所定の限度の範囲内で可変であり、この範囲は上限としてエチレンについて約９５％で及びプロピレンについて約９５％で区切ることができる。
【０１００】
本発明におけるアクリル／ポリエステル／ポリオレフィングラフトポリマー分散体（Ｂ２）の製造するため使用されるポリオレフィンポリマーの量は、５質量％〜６０質量％ 、好ましくは２０質量％〜５５質量％ 、特に好ましくは２５質量％〜５５質量％ である。
【０１０１】
ポリエステル樹脂（Ｃ）はアンカーコート剤層または基材層への強い化学的相互作用による接着強度の向上のために用いる。ポリエステル樹脂（Ｃ）は、公知のものが採用でき具体的には、樹脂の凝集力の確保の点から重量平均分子量が１０００から１０００００であることが好ましい。また、熱間における接着強度の確保の点からガラス転移温度が−１０℃から２００℃であることが好ましい。ただし、前記の熱接着剤１００重量部中、アンカーコート剤層または基材層との接着性の点から１５〜３０重量部が好ましい。
【０１０２】
本発明における、ポリエステル樹脂（Ｃ）の多価カルボン酸成分としては、例えばイタコン酸、テレフタル酸、イソフタル酸、オルソフタル酸（無水物）、ナフタレンジカルボン酸等の芳香族ジカルボン酸、コハク酸、グルタル酸、アジピン酸、アゼライン酸、セバシン酸、ドデカンジオン酸、ダイマー酸等の脂肪族ジカルボン酸、（無水）マレイン酸、フマル酸、テルペン−マレイン酸付加体などの不飽和ジカルボン酸、１，４−シクロヘキサンジカルボン酸、テトラヒドロフタル酸、ヘキサヒドロイソフタル酸、１，２−シクロヘキセンジカルボン酸などの脂環族ジカルボン酸、（無水）トリメリト酸、（無水）ピロメリト酸、メチルシクロへキセントリカルボン酸等の３価以上のカルボン酸等が挙げられ、これらの中から１種または２種以上を選択し使用できる。
【０１０３】
特に、イタコン酸、イソフタル酸、アジピン酸、セバシン酸、１，４−シクロヘキサンジカルボン酸、５−ナトリウムスルホイソフタル酸、ダイマー酸、水添ダイマー酸、２，６−ナフタレンジカルボン酸およびフマル酸からなる群より選ばれる少なくとも１種以上のモノマーであることが好ましい。
【０１０４】
本発明におけるポリエステル樹脂（Ｃ）に使用される多価アルコール成分としては、エチレングリコール、プロピレングリコール（１，２−プロパンジオール）、１，３−プロパンジオール、１，４−ブタンジオール、１，２−ブタンジオール、１，３−ブタンジオール、２−メチル−１，３−プロパンジオール、ネオペンチルグリコール、１，５−ペンタンジオール、１，６−ヘキサンジオール、３−メチル−１，５−ペンタンジオール、２−エチル−２−ブチル−１，３−プロパンジオール、２，４−ジエチル−１，５−ペンタンジオール、１−メチル−１，８−オクタンジオール、３−メチル−１，６−ヘキサンジオール、４−メチル−１，７−ヘプタンジオール、４−メチル−１，８−オクタンジオール、４−プロピル−１，８−オクタンジオール、１，９−ノナンジオール等の脂肪族グリコール、ジエチレングリコール、トリエチレングリコール、ポリエチレングリコール、ポリプロピレングリコール、ポリテトラメチレングリコール等のエーテルグリコール類、１，４−シクロヘキサンジメタノール、１，３−シクロヘキサンジメタノール、１，２−シクロヘキサンジメタノール、トリシクロデカングリコール類、水素添加ビスフェノール類等の脂環族ポリアルコール等、グリセリン、トリメチロールプロパン、トリメチロールエタン、ペンタエリスリトール等の３価以上のポリアルコール等が挙げることができ、これらの中から１種、又はそれ以上を選び使用できる。
【０１０５】
特に、ネオペンチルグリコール、１，４−シクロヘキサンジメタノール、１，４−ブタンジオール、ポリテトラメチレングリコール、ビスフェノールＡのエチレンオキサイド付加物、ビスフェノールＡの１，２−プロピレンオキサイド付加物、１，６−ヘキサンジオール、２−メチル−１，３−プロパンジオール、１，２−プロピレングリコール、１，３−プロパンジオール、アゼライン酸、ダイマージオール、水添ダイマージオール、ポリエチレングリコール、２，２−ジメチル−３−ヒドロキシプロピル−２'，２'−ジメチル−３−ヒドロキシプロパネート、１，５−ペンタンジオール、ジエチレングリコール、トリエチレングリコール、２−ブチル−２−エチル−１，３−プロパンジオール、３（４），８（９）−トリシクロ［５.２.１.０2.6］デカンジメタノールであることが好ましい。
【０１０６】
本発明のポリエステル樹脂（Ｃ）は、常圧または加圧下でジカルボン酸とグリコールを直接エステル化して重合する直接重合法、ジカルボン酸のジメチルエステルとグリコールをエステル交換してから重合するエステル交換法や少量のキシレンを添加して常圧で脱水反応を行う方法など公知の方法などで合成される。ジカルボン酸成分とグリコール成分の仕込み比は特に限定されないが、グリコール／ジカルボン酸＝０．８〜１０（モル比）の範囲にあることが好ましい。通常２前後で好ましく行われる。
【０１０７】
本発明で使用するポリエステル樹脂（Ｃ）は、各種の化学反応を用いた変性をしても良い。すなわち、ビニル重合性モノマーでのビニル変性、エポキシ化合物によるエポキシ樹脂変性、あるいはイソシアネート化合物によるウレタン変性、ラクトン変性、ポリ乳化酸変性、酸深変性してもよい。ビニル変性する場合は、ポリエステル樹脂にフマル酸、オレイン酸などの不飽和２重結合を有するジカルボン酸を共重合してポリエステル樹脂中に不飽和２重結合を導入し、この不飽和２重結合と（メタ）アルリル酸エステル、スチレン、酢酸ビニルなどビニル化合物を溶液中でラジカル重合する方法、あるいは（メタ）アルリル酸エステル、スチレンなどより合成される片末端にヒドロキシル基を２個含有するマクロモノマを直接ポリエステルに共重合するなどの公知の方法で合成される。
【０１０８】
エポキシ樹脂変性は、ポリエステル樹脂の末端ヒドロキシ基に無水トリメリット酸、無水フタル酸などの酸無水物を付加させて、末端カルボキシ変性をした後、このカルボキシル基とエポキシ樹脂をトリフェニルホスフィンなどの触媒の存在下でエポキシ変性するする方法などの公知の方法により合成できる。また、鎖延長剤にジメチロールプロピオン酸などのカルボキシル基含有グリコールを用いることによりカルボキシル基を導入しても良い。
【０１０９】
ウレタン変性の場合は、低分子量のポリエステルジオールと必要により鎖延長剤を配合し、ジイソシアネート化合物と反応させるなどの公知の方法により合成される。また、鎖延長剤にジメチロールプロピオン酸などのカルボキシル基含有ジオールを用いてカルボキシル基を側鎖に導入しても良い。
【０１１０】
ラクトン変性反応としては、ポリエステル樹脂へのラクトンモノマーの開環付加反応が例示できる。これによりポリエステル樹脂の末端にポリカプロラクトンが結合したブロックタイプのポリエステル樹脂を製造することが可能となる。用いるモノマーとしてはε−カプロラクトンが好ましい。反応は１５０〜２９０℃の範囲で、１〜３００分の時間をかけて行うことが好ましい。
【０１１１】
ポリ乳酸変性反応としては、ポリエステル樹脂のラクチドモノマーの開環付加反応を例示することが出来る。これによりポリエステル樹脂の末端にポリ乳酸が結合したブロックタイプのポリエステル樹脂を製造することが可能となる。用いるモノマーはＬ−ラクチド、ＤＬ-ラクチド、Ｄ−ラクチドのいずれをも用いることが出来る。反応は１５０〜２９０℃の範囲で、１〜３００分の時間をかけて行うことが好ましい。
【０１１２】
酸付加変性反応として、ポリエステル樹脂へのカルボン酸無水物の付加反応を挙げることも出来る。この方法により効率的にポリエステル分子末端にカルボキシル基を導入することが出来る。用いる副原料としては、無水フタル酸、無水トリメリット酸、無水ピロメリット酸、１，２，３，４−ブタンテトラカルボン酸二無水物、１，２，３，４−ペンタンテトラカルボン酸二無水物、３，４，３'，４'−ベンゾフェノンテトラカルボン酸二無水物、シクロペンタンテトラカルボン酸二無水物、２，３，６，７−ナフタレンテトラカルボン酸二無水物、１，２，５，６−ナフタレンテトラカルボン酸二無水物、エチレングリコールビストリメリテート二無水物、２，３，２’，３’−ジフェニルテトラカルボン酸二無水物、チオフェン−２，３，４，５−テトラカルボン酸二無水物、エチレンテトラカルボン酸二無水物、４，４’−オキシジフタル酸二無水物、５−（２，５−ジオキソテトラヒドロ−３−フラニル）−３−メチル−３−シクロヘキセン−１，２−ジカルボン酸無水物等があり、これらの中から１種、または２種以上を選び使用できる。この中でも反応を制御し、効率的にカルボキシル基を分子に導入するという観点から、無水フタル酸、無水トリメリット酸、エチレングリコールビストリメリテート二無水物が好ましい。反応は１５０〜２９０℃の範囲で、１〜３００分の時間をかけて行うことが好ましい。
【０１１３】
また、本発明における前述のアクリル／ポリエステルグラフトポリマー分散体（Ｂ１）またはアクリル／ポリエステル／ポリオレフィングラフトポリマー分散体（Ｂ２）を製造する場合に使用するポリエステルポリマーはポリエステル樹脂（Ｃ）として使用することもできる
【０１１４】
アクリル樹脂（Ｄ）は接着強度の向上のために用いる。アクリル樹脂は凝集力が強固であり、常温下での接着強度や熱間での接着強度を保持することができる。また、コスト面からも安価であるため採用しやすい。アクリル樹脂（Ｄ）は、公知のものが採用できる。溶剤への溶解性及び、樹脂の凝集力の点から重量平均分子量が２００００から３０００００であることが好ましい。また、熱間における接着強度の確保の点からガラス転移温度が１０℃から２００℃であることが好ましい。インキのハンドリング性の点から酸価は０から１００であることが好ましい。具体的にはアクリル変性ウレタン、アクリル（ メタクリル酸） とビニルブチラールのブレンド樹脂、ポリアクリル酸エステル、ポリメタクリル酸エステル、ポリメタクリル酸メチル、エチレン・アクリル酸共重合体、エチレン・メタクリル酸共重合体、エチレン・アクリル酸メチル共重合体、エチレン・アクリル酸エチル共重合体、エチレン・メタクリル酸メチル共重合体、アイオノマー等から選ばれる少なくとも１種が使用でき、２種類の樹脂を併用してもよい。ただし、前記の熱接着剤１００重量部中、熱間や紫外線照射による接着強度の点から１５〜３０重量部が好ましい。
【０１１５】
他に併用できる樹脂として、スチレン成分を持つ樹脂などがあげられる。具体的には、スチレン−エチレン・ブチレン−スチレンブロックポリマー（ＳＥＢＳ）、スチレン／ブタジエンブロック共重合体（Ｓ−Ｂ：ジブロック）、（Ｓ−Ｂ−Ｓ：トリブロック）、スチレン／イソプレンブロック共重合体（Ｓ−Ｉ：ジブロック）、（Ｓ−Ｉ−Ｓ：トリブロック）またはスチレン／ブタジエン−イソプレンブロック共重合体（Ｓ−Ｂ・Ｉ：ジブロック）、（Ｓ−Ｂ／Ｉ−Ｂ：トリブロック）、これらの水添物（例えば、スチレン／ブタジエン／スチレンブロック共重合体（ＳＢＳ）の水添物、スチレン／イソプレン／スチレンブロック共重合体の水添物（ＳＥＰＳ））、あるいは、これらのカルボン酸変性物等が挙げられる。なお、スチレンブロックを構成するスチレンの一部が、α−メチルスチレンのような芳香族系ビニル化合物で置き換えられていてもよい。他にもスチレン／アクリル共重合体およびスチレン／レジン共重合体、スチレン／ゴム共重合体樹脂やこれらの変性樹脂なども挙げることができる。これらの樹脂は、単独で、または２種以上を併用してもよく、その含有量は、熱接着剤の総重量に対して１５〜３０重量％が好ましい。
【０１１６】
アルキッド樹脂（Ｅ）は樹脂が持つ強靭なタックによる基材層への接着の向上のために用いる。本発明における、アルキッド樹脂とは、多価カルボン酸成分及び多価アルコール成分の反応に加え、脂肪酸成分を加えたものを指す。アルキッド樹脂（Ｅ）は、公知のものが採用でき、具体的には、樹脂の凝集力の確保の点から重量平均分子量が１０００から１０００００であることが好ましい。また、熱間における接着強度の確保の点からガラス転移温度が−５０℃から２００℃であることが好ましい。ただし、前記の熱接着剤１００重量部中、アンカーコート剤層または基材層との接着性の点から１０〜３０重量部が好ましい。
【０１１７】
本発明におけるアルキッド樹脂（Ｅ）の多価カルボン酸成分及び多価アルコール成分としては、前述のポリエステル樹脂（Ｃ）の多価カルボン酸成分及び多価アルコール成分を同様に使用することができる。
【０１１８】
本発明におけるアルキッド樹脂（Ｅ）の脂肪酸成分とは、 HYPERLINK "http://ja.wikipedia.org/wiki/%E6%B2%B9%E8%84%82" \o "油脂" 油脂などの構成成分である HYPERLINK "http://ja.wikipedia.org/wiki/%E6%9C%89%E6%A9%9F%E9%85%B8" \o "有機酸" 有機酸を指す。油脂の例としては、サラダ油、白絞油、コーン油、大豆油、ごま油菜種油（キャノーラ油）こめ油、糠油、椿油、サフラワー油 （ベニバナ油）、ヤシ油（パーム核油）、綿実油、ひまわり油、エゴマ油（荏油）、アマニ油、オリーブオイル、ピーナッツオイル、アーモンドオイル、アボカドオイル、ヘーゼルナッツオイル、ウォルナッツオイル、グレープシードオイル、マスタードオイル、レタス油、、硬化油、ひまし油（植物油）等を挙げることができる。これらを構成する脂肪酸成分の例としては、 HYPERLINK "http://ja.wikipedia.org/wiki/%E3%82%AB%E3%83%97%E3%83%AA%E3%83%AB%E9%85%B8" \o "カプリル酸" カプリル酸、 HYPERLINK "http://ja.wikipedia.org/wiki/%E3%82%AB%E3%83%97%E3%83%AA%E3%83%B3%E9%85%B8" \o "カプリン酸" カプリン酸、 HYPERLINK "http://ja.wikipedia.org/wiki/%E3%83%A9%E3%82%A6%E3%83%AA%E3%83%B3%E9%85%B8" \o "ラウリン酸" ラウリン酸、 HYPERLINK "http://ja.wikipedia.org/wiki/%E3%83%9F%E3%83%AA%E3%82%B9%E3%83%81%E3%83%B3%E9%85%B8" \o "ミリスチン酸" ミリスチン酸、 HYPERLINK "http://ja.wikipedia.org/wiki/%E3%83%91%E3%83%AB%E3%83%9F%E3%83%81%E3%83%B3%E9%85%B8" \o "パルミチン酸" パルミチン酸、 HYPERLINK "http://ja.wikipedia.org/wiki/%E3%82%B9%E3%83%86%E3%82%A2%E3%83%AA%E3%83%B3%E9%85%B8" \o "ステアリン酸" ステアリン酸、 HYPERLINK "http://ja.wikipedia.org/wiki/%E3%82%A2%E3%83%A9%E3%82%AD%E3%82%B8%E3%83%B3%E9%85%B8" \o "アラキジン酸" アラキジン酸、 HYPERLINK "http://ja.wikipedia.org/wiki/%E3%83%99%E3%83%98%E3%83%B3%E9%85%B8" \o "ベヘン酸" ベヘン酸、 HYPERLINK "http://ja.wikipedia.org/wiki/%E3%83%AA%E3%82%B0%E3%83%8E%E3%82%BB%E3%83%AA%E3%83%B3%E9%85%B8" \o "リグノセリン酸" リグノセリン酸、 HYPERLINK "http://ja.wikipedia.org/wiki/%CE%91-%E3%83%AA%E3%83%8E%E3%83%AC%E3%83%B3%E9%85%B8" \o "Α-リノレン酸" α-リノレン酸、 HYPERLINK "http://ja.wikipedia.org/wiki/%E3%82%B9%E3%83%86%E3%82%A2%E3%83%AA%E3%83%89%E3%83%B3%E9%85%B8" \o "ステアリドン酸" ステアリドン酸、 HYPERLINK "http://ja.wikipedia.org/wiki/%E3%83%AA%E3%83%8E%E3%83%BC%E3%83%AB%E9%85%B8" \o "リノール酸" リノール酸、 HYPERLINK "http://ja.wikipedia.org/wiki/%CE%93-%E3%83%AA%E3%83%8E%E3%83%AC%E3%83%B3%E9%85%B8" \o "Γ-リノレン酸" γ-リノレン酸、 HYPERLINK "http://ja.wikipedia.org/wiki/%E3%82%B8%E3%83%9B%E3%83%A2-%CE%B3-%E3%83%AA%E3%83%8E%E3%83%AC%E3%83%B3%E9%85%B8" \o "ジホモ-γ-リノレン酸" ジホモ-γ-リノレン酸、 HYPERLINK "http://ja.wikipedia.org/wiki/%E3%83%91%E3%83%AB%E3%83%9F%E3%83%88%E3%83%AC%E3%82%A4%E3%83%B3%E9%85%B8" \o "パルミトレイン酸" パルミトレイン酸、 HYPERLINK "http://ja.wikipedia.org/wiki/%E3%83%90%E3%82%AF%E3%82%BB%E3%83%B3%E9%85%B8" \o "バクセン酸" バクセン酸、 HYPERLINK "http://ja.wikipedia.org/wiki/%E3%83%91%E3%82%A6%E3%83%AA%E3%83%B3%E9%85%B8" \o "パウリン酸" パウリン酸、エイコセン酸、 HYPERLINK "http://ja.wikipedia.org/wiki/%E3%82%AA%E3%83%AC%E3%82%A4%E3%83%B3%E9%85%B8" \o "オレイン酸" オレイン酸、 HYPERLINK "http://ja.wikipedia.org/wiki/%E3%82%A8%E3%83%AB%E3%82%AB%E9%85%B8" \o "エルカ酸" エルカ酸が挙げられ、これらの中から１種、又はそれ以上を選び使用できる。
【０１１９】
例えば大豆油脂肪酸であれば大豆油の脂肪酸成分のことを指す。今回の発明においても上記油脂脂肪酸、例えば大豆油脂肪酸やヤシ油脂肪酸、ヒマシ油脂肪酸等は複数の脂肪酸成分が含まれており脂肪酸成分として問題なく使用することができ、中でも大豆油脂肪酸やヤシ油脂肪酸はコスト、臭気、精製度の観点から好ましく用いられる。
【０１２０】
本発明のアルキッド樹脂（Ｅ）の合成法は、前述のポリエステル樹脂（Ｃ）同様な方法または、公知の方法などで合成される。
【０１２１】
また、本発明で使用するアルキッド樹脂（Ｅ）は、各種の化学反応を用いた変性をしても良く、変性方法としては前述のポリエステル樹脂（Ｃ）同様な方法で合成することができる。
【０１２２】
この熱封緘蓋材を用いて熱封緘させる包装体としては、カップ型やボトル型、パック型、筒型、チューブ型、トレー型の合成樹脂容器などが挙げられるが、中でも４連ポットパックの合成樹脂製の容器が適しており、例えばポリスチレン、ポリプロピレン、ＰＥＴ等の材質で、これらの容器の開口部にはヒートシール用のフランジ部を有するのが望ましい。なお、各樹脂容器の材質によって、それに適する熱接着剤層４を適宜使い分けるのが好ましく、特にポリスチレン製の容器に対しては上記スチレン／マレイン酸樹脂を熱接着剤層４として用いるのが好ましい。ヒートシールの条件は樹脂の種類や厚みにもよるが、通常１４０〜２４０℃ で０．３〜５秒程度である。またこの発明の熱封緘蓋材は、特にリングシール（ 蓋材を合成樹脂製容器のフランジ部に、断面凹形または凸形にヒートシールすること） する容器に適しており、凹部または凸部の幅０．３〜３ｍｍ、凹部の深さまたは凸部の高さ０．１〜５ｍｍが好ましい。なお、凹部の底面や壁面は完全な直線状でなくとも、緩やかなカーブや傾斜していてもよく、また角部は完全な角でなくとも丸味を帯びていても良い。このようなリングシールを施すことにより、いっそう密封性が改善される。
【実施例】
【０１２３】
以下、実施例をあげて本発明を詳細に説明するが、本発明はこれら実施例に限定されるものではない。なお、本発明における部および％は、特に注釈の無い場合、重量部および重量％を表す。
【０１２４】
＜アミン価の測定方法＞
試料を０．５〜２ｇ精秤する。（試料量：Ｓｇ）精秤した試料に中性エタノール（ＢＤＧ中性）３０ｍＬを加え溶解させる。得られた溶液を０．２ｍｏｌ／lエタノール性塩酸溶液（力価：ｆ）で滴定を行なう。溶液の色が緑から黄に変化した点を終点とし、この時の滴定量（ＡｍＬ）を用い次の（式１）によりアミン価を求めた。
（式１）  アミン価＝（Ａ×ｆ×０．２×５６．１０８）／Ｓ
【０１２５】
＜数平均分子量（Ｍｎ）、重量平均分子量（Ｍｗ）＞
ｖ数平均分子量（Ｍｎ）と重量平均分子量（Ｍｗ）の測定は、昭和電工社製ＧＰＣ（ゲルパーミエーションクロマトグラフィー）「ＳｈｏｄｅｘＧＰＣ Ｓｙｓｔｅｍ−２１」を用いた。ＧＰＣは溶媒に溶解した物質をその分子サイズの差によって分離定量する液体クロマトグラフィーであり、溶媒としてはテトロヒドロフラン、重量平均分子量（Ｍｎ）の決定はポリスチレン換算で行った。
【０１２６】
＜水酸基価（ＯＨＶ）＞
共栓三角フラスコ中に試料、約１ｇを精密に量り採り、トルエン／エタノール（容量比：トルエン／エタノール＝２／１）混合液１００ｍｌを加えて溶解する。更にアセチル化剤（無水酢酸２５ｇをピリジンで溶解し、容量１００ｍｌとした溶液）を正確に５ｍｌ加え、約１時間攪拌した。これに、フェノールフタレイン試液を指示薬として加え、３０秒間持続する。その後、溶液が淡紅色を呈するまで０．１Ｎアルコール性水酸化カリウム溶液で滴定する。
水酸基価は次式により求めた。水酸基価は樹脂の乾燥状態の数値とした（単位：ｍｇＫＯＨ／ｇ）。
水酸基価（ｍｇＫＯＨ／ｇ）＝［｛（ｂ−ａ）×Ｆ×２８．２５｝／Ｓ］／（不揮発分濃度／１００）＋Ｄ
ただし、Ｓ：試料の採取量（ｇ）
ａ：０．１Ｎアルコール性水酸化カリウム溶液の消費量（ｍｌ）
ｂ：空実験の０．１Ｎアルコール性水酸化カリウム溶液の消費量（ｍｌ）
Ｆ：０．１Ｎアルコール性水酸化カリウム溶液の力価
Ｄ：酸価（ｍｇＫＯＨ／ｇ）
【０１２７】
＜酸価（ＡＶ）＞
共栓三角フラスコ中に試料化合物（Ｂ）を、約１ｇを精密に量り採り、トルエン／エタノール（容積比：トルエン／エタノール＝２／１）混合液１００ｍｌを加えて溶解した。これに、フェノールフタレイン試液を指示薬として加え、３０秒間保持した後、溶液が淡紅色を呈するまで０．１Ｎアルコール性水酸化カリウム溶液で滴定した。
乾燥状態の樹脂の値として、酸価（ｍｇＫＯＨ／ｇ）を次式により求めた。
酸価（ｍｇＫＯＨ／ｇ）＝｛（５.６１１×ａ×Ｆ）／Ｓ｝／（不揮発分濃度／１００）
ただし、Ｓ：試料の採取量（ｇ）
ａ：０．１Ｎアルコール性水酸化カリウム溶液の消費量（ｍｌ）
Ｆ：０．１Ｎアルコール性水酸化カリウム溶液の力価
【０１２８】
（ポリエステルウレタン樹脂合成例）
攪拌機、温度計、還流冷却器および窒素ガス導入管を備えた四つ口フラスコに、ポリエステルジオ−ル２２．２２６部、イソホロンジイソシアネート５．４３４部、酢酸エチル７．５部を仕込み、窒素気流下に１２０℃で６時間反応させ、酢酸エチル７．５部を加え冷却し、末端イソシアネートプレポリマーの溶液４２．６６３部を得た。次いでイソホロンジアミン２．２０３部、ジｎ−ブチルアミン０．１３８部、酢酸エチル２０部およびエタノール２０部を混合したものへ、得られた末端イソシアネートプレポリマーの溶剤溶液４２．６６３部を室温で徐々に添加し、次に５０℃で１時間反応させ、エタノール１５部を添加し、固形分３０％、重量平均分子量２４０００、アミン価４ｍｇＫＯＨ／樹脂１ｇのポリエステルウレタン樹脂を得た。
【０１２９】
（塩化ビニル／酢酸ビニル共重合体樹脂の調製）
塩化ビニル／酢酸ビニル共重合体樹脂（ソルバインＴＡ５Ｒ日信化学（株）製）２５部を、酢酸エチル７５部に混合溶解させて、塩化ビニル／酢酸ビニル共重合体樹脂ワニスを得た。水酸基価１６６．３ＫＯＨｍｇ／ｇ。
【０１３０】
（アンカーコート剤１）
前記ポリエステルウレタン樹脂６５部、前記塩化ビニル／酢酸ビニル共重合体樹脂ワニス１５部、酢酸エチル１０部、エタノール１０部を撹拌混合した後、アンカーコート剤１を得た。アンカーコート剤１を１００部に対し、アンカーコート剤１と同一溶剤組成である酢酸エチル／エタノール混合溶剤（重量比５０／５０）５０部を希釈溶剤として、デュラネートＤ１０１（旭化成株式会社製）５部をポリイソシアネート硬化剤として添加混合し、希釈アンカーコート剤１を得た。
【０１３１】
＜スチレン／マレイン酸樹脂（Ａ）＞
・スチレン／マレイン酸樹脂１としてＸ−２０５（星光ＰＭＣ株式会社製）を使用した。
・スチレン／マレイン酸樹脂２としてＳＡＡ−１００（Ｌｙｏｎｄｅｌｌ Ｃｈｅｍｉｃａｌ社製）を使用した。
【０１３２】
（グラフトポリマー分散体（Ｂ１）の合成例１）
グラフトポリマー分散体（Ｂ１）に使用されるポリエステルポリマーは下記の方法で合成した。
イタコン酸（２８６ｇ、２．２モル）イソフタル酸（２８２ｇ、１．７モル）、テレフタル酸（１３２ｇ、０．８モル）、モノエチレングリコール（１２０ｇ、１．９モル）、ネオペンチルグリコール（１２９ｇ、１．２モル）及びヘキサンジオール−１，６（２１１ｇ、１．８モル）を、２Ｌのカラム及び蒸留取り付け具を有するフラスコ中で、窒素流中で溶融させた。１７０℃ の温度に達した際に、水を留去することを開始した。２時間のうちに、この温度は、２４０℃へと次第に向上した。この温度での約４時間、更に反応させた。１５０ｍｇのチタンテトラブトキシドを添加し、かつ減圧下で、更に処理した。  最終的にイタコン酸２Ｍｏｌ％を有しかつ重量平均分子量１３４００、水酸基価３５ｍｇＫＯＨ／樹脂１ｇ、酸価１．２ｍｇＫＯＨ／樹脂１ｇのポリエステルポリマーを得た。
【０１３３】
次に、サーモスタット、還流冷却器、ブレード撹拌機及び内部温度計を備えた二重ジャケット容器中に、酢酸プロピル５５ｇ及び前記ポリエステルポリマー２４ｇを装入する。撹拌しながら、前記ポリエステルを８５℃で完全に溶解させ、引き続きｔ−ブチル−ペル−２−エチルヘキサノアート０．５ｇを添加する。ポリエステル鎖に沿ったフリーラジカルの最適な収量を形成させるために、この溶液を３０分の期間にわたり８５℃で撹拌し、その後で供給ポンプを用いてメタクリル酸メチル１６ｇ及びメタクリル酸ブチル１６ｇからなる混合物を急速に供給した。 全体で１５０分の反応時間の後に前記ポリマー溶液を冷却し、溶液の濃度低下のために酢酸プロピル１３．５ｇで希釈し、グラフトポリマー分散体１を得た。
【０１３４】
（グラフトポリマー分散体（Ｂ１）の合成例２）
接続されたサーモスタット、還流冷却器、ブレード撹拌機及び内部温度計を備えた二重ジャケット容器中に、酢酸プロピル４２ｇ及び前記ポリエステル１２．８ｇを装入する。撹拌しながら、前記ポリエステルポリマーを９０℃で完全に溶解させ、３０分間撹拌し、引き続きｔ−ブチル−ペル−２−エチルヘキサノアート０．１５ｇを添加する。ポリエステル鎖に沿ったフリーラジカルの最適な収量を形成させるために、この溶液を３０分の期間にわたり９０℃で撹拌し、その後で供給ポンプを用いてメタクリル酸メチル１２ｇ、メタクリル酸ブチル１２ｇ及び他のｔ−ブチル−ペル−２−エチルヘキサノアート０．１５ｇからなる混合物を急速に供給する。
【０１３５】
全体で１５０分の反応時間の後に前記ポリマー溶液を冷却し、溶液の濃度低下のために酢酸プロピル１３．５ｇで希釈し、グラフトポリマー分散体２を得た。
【０１３６】
グラフトポリマー分散体は１および２は、アクリル／ポリエステルグラフトポリマー分散体を成分とし、一部単独重合体であるアクリル樹脂、未反応ポリエステルポリマー等も含まれる。
【０１３７】
（グラフトポリマー分散体（Ｂ２）の合成例）
撹拌槽中で、ＥＰＤＭ（エチレン−プロピレン−ジエン−ゴムを有するポリオレフィンポリマー、Ｂｕｎａ  ＥＰ６１７０）４２．９ｇ及び前記ポリエステルポリマー２０ｇを、酢酸プロピル５０ｇ、酢酸エチル２０ｇ及びイソオクタン１０ｇからなる混合物中に９０℃で分散させる。この混合物に、最初にｔｅｒｔ−ブチルペルベンゾアート２ｇを添加し、引き続きｎ−ブチルメタクリラート１８．５ｇ及びメタクリル酸メチル１８．５ｇからなる混合物を９０分の期間にわたり供給する。引き続き、１２０分の期間にわたり９０℃で重合させる。引き続き、ｔｅｒｔ−ブチルペルベンゾアート０．５ｇを後開始のために添加し、更に９０℃で９０分撹拌する。
【０１３８】
コポリマー分散体３について、ポリマーの割合は約４５質量％であり、溶剤の割合は約５５質量％である.
【０１３９】
全体で１５０分の反応時間の後に前記ポリマー溶液を冷却し、溶液の濃度低下のために酢酸プロピル１３．５ｇで希釈し、グラフトポリマー分散体３を得た。
【０１４０】
グラフトポリマー分散体３はアクリル／ポリエステル／ポリオレフィングラフトポリマー分散体を主成分とし、その他２元共重合体、単独重合のアクリルポリマー等も含まれる。
【０１４１】
＜ポリエステル樹脂（Ｃ）＞
・バイロン３００（東洋紡株式会社製）
【０１４２】
＜アクリル樹脂（Ｄ）＞
・ＤＥＧＡＬＡＮ  Ｐ２４（Ｅｖｏｎｉｋ  Ｉｎｄｕｓｔｒｉｅｓ  ＡＧ製)
【０１４３】
（アルキッド樹脂（Ｅ）合成例）
攪拌機、温度計、還流冷却器および窒素ガス導入管を備えた四つ口フラスコに、大豆油脂肪酸３０．００部、オルソフタル酸無水物１５．００部、ペンタエリスリトール１５．００部、トリメチロールプロパン５．００部、グリセリン５．００部、酢酸プロピル２５．００部を仕込み、窒素気流下に３００℃で２時間反応させ、酢酸プロピル５．００部を加え冷却し、固形分７０.０％、重量平均分子量２００００、酸価６ｍｇＫＯＨ／樹脂１ｇのアルキッド樹脂（Ｅ）を得た。
【０１４４】
＜熱接着剤の製造例＞
（熱接着剤１）
前記スチレン／マレイン酸樹脂１を９０部、酢酸エチル１０部を加え撹拌混合した後、熱接着剤１を得た。
【０１４５】
（接着剤２〜１５）
各原料を表１に記載された配合により、接着剤１と同様の方法で、接着剤２〜１５を得た。
【０１４６】
（接着剤１６〜２０）
各原料を表２に記載された配合により、接着剤１と同様の方法で、接着剤１６〜２０を得た。
【０１４７】
【表１】
2015037966.tif 000003
【０１４８】
【表２】
2015037966.tif 000004
【０１４９】
[実施例１]
次の印刷条件の下で、ガスバリア層を有した基材層であるポリエステルフィルムのガスバリア層の反対面に希釈アンカーコート剤１、熱接着剤１を順次印刷
を行い、アンカーコート剤層と、熱接着剤層とを順次積層した実施例１（蓋材１）を得た。
【０１５０】
[印刷条件]
印刷機：富士機械工業株式会社製グラビア印刷機
印刷フィルム：ハイバリア＜テックバリア＞（三菱化学興人パックス株式会社製）
圧胴：ゴム硬度８０ＨｓのＮＢＲ（ニトリルブタジエンゴム）製
ドクター：刃先の厚みが６０μｍのセラミックメッキドクターブレード（母材の厚み４０μｍ、片側セラミック層の厚み１０μｍ）
版：東洋プリプレス株式会社製のクロム硬度１０５０Ｈｖの電子彫刻版（スタイラス角度１３０度、アンカーコート剤用：１７５線／ｉｎｃｈ、熱接着剤用：１００線／ｉｎｃｈ）
印圧：２ｋｇ／ｃｍ2
ドクター圧：２ｋｇ／ｃｍ2
印刷速度：６０ｍ／分
乾燥温度：Ｆ１００℃
【０１５１】
[実施例２〜１５]
希釈アンカーコート剤１、熱接着剤２〜１５を、表３に記載された通りに、実施例１同様の方法で印刷、積層し、実施例２〜１５（蓋材２〜１５）を得た。
【０１５２】
[比較例１〜５]
希釈アンカーコート剤１、熱接着剤１６〜２０を、表３に記載された通りに、実施例１同様の方法で印刷、積層し、比較例１〜５（蓋材１６〜２０）を得た。
【０１５３】
尚、実施例１〜１５及び比較例１〜５において用いた基材、アンカーコート剤は同じである。
【０１５４】
【表３】
2015037966.tif 000005
【０１５５】
表３の説明は以下の通りである。
○：該当するインキ、接着剤を印刷、積層している。
空白又は"無し"：該当するインキ、接着剤は使用していない。
実施例１を例に取って説明すると、アンカーコート剤１および接着剤１を積層した蓋材原反１を作成している。
【０１５６】
評価は常温下の強度試験、１００℃１０分間放置後の接着強度試験、紫外線照射後の接着強度、耐摩擦性試験の４点を行った。結果を表４に示す。
【０１５７】
【表４】
2015037966.tif 000006
【０１５８】
＜常温下の接着強度試験＞
各ラベルから１５ｍｍ×６０ｍｍの短冊状に打ち抜き、１５ｍｍ×３０ｍｍの短冊状のポリスチレン製のシートに蓋材の熱接着剤層を合わせ単動式ヒートシーラーにより次の条件で熱接着し、熱接着部分の強度をオートグラフ（島津製作所株式会社製）によって、剥離角度：１８０度、剥離速度３００ｍｍ／分で測定した。
熱接着条件 熱接着温度：２００℃
熱接着条件 ：１．０秒
熱接着圧力 ：２ｋｇ／ｃｍ2
【０１５９】
◎：１０Ｎ／１５ｍｍ以上
○：７Ｎ／１５ｍｍ以上１０Ｎ／１５ｍｍ未満
△：５Ｎ／１５ｍｍ以上７Ｎ／１５ｍｍ未満（実用レベル以上）
×：５Ｎ／１５ｍｍ未満
【０１６０】
＜１００℃１０分間放置後の接着強度試験＞
各ラベルから１５ｍｍ×６０ｍｍの短冊状に打ち抜き、１５ｍｍ×３０ｍｍの短冊状のポリスチレン製のシートに蓋材の熱接着剤層を合わせ単動式ヒートシーラーにより次の条件で熱接着し、１００℃のオーブンの中で１０分放置後、熱接着部分の強度をオートグラフ（島津製作所株式会社製）によって、剥離角度：１８０度、剥離速度３００ｍｍ／分で測定した。
【０１６１】
◎：５Ｎ／１５ｍｍ以上（実用レベル以上）
×：５Ｎ／１５ｍｍ未満
【０１６２】
＜紫外線照射後の接着強度＞
各蓋材から１５ｍｍ×６０ｍｍの短冊状に打ち抜き、コンベア付きの紫外線殺菌装置によって１，０００，０００μｗ・秒／ｍｍ2相当の紫外線量を照射したあと、１５ｍｍ×３０ｍｍの短冊状のポリスチレン製のシートに蓋材の熱接着剤層を合わせ単動式ヒートシーラーにより次の条件で熱接着し、熱接着部分の強度をオートグラフ（島津製作所株式会社製）によって、剥離角度：１８０度、剥離速度３００ｍｍ／分で測定した。
熱接着条件 熱接着温度：２００℃
熱接着条件 ：１．０秒
熱接着圧力 ：２ｋｇ／ｃｍ２
【０１６３】
◎：１０Ｎ／１５ｍｍ以上
○：７Ｎ／１５ｍｍ以上１０Ｎ／１５ｍｍ未満
△：５Ｎ／１５ｍｍ以上７Ｎ／１５ｍｍ未満（実用レベル以上）
×：５Ｎ／１５ｍｍ未満
【０１６４】
＜耐摩擦性試験＞
学振型耐摩擦試験機を用いて、各蓋材原反対上質紙で、荷重２００ｇ、１００回擦った際のインキ取られを以下の評価基準に基づいて評価した。
【０１６５】
◎：熱接着剤層の取られは発生しなかった。
○：熱接着剤層の取られはほとんど発生しなかった。（１０％未満）
△：熱接着剤層の取られが発生したが、実用レベルであった。（１０％以上３０％未満）
×：熱接着剤層の取られが発生し、実用レベルに達しなかった。（３０％以上）
【図１】
2015037966.tif 000007
【図２】
2015037966.tif 000008